АНГОБ
ENGOBE

Изобретение касается производства ангобированных строительных керамических изделий: кирпича, черепицы, облицовочной плитки.
Известен ангоб, включающий, мас.%; светложгущаяся глина 30,0; кварцевый песок 20,0; стеклобой 20,0; мел 30,0 [1]. При обжиге такого ангоба, нанесенного на поверхность керамических изделий, вследствие высокого содержания в нем мела возможно образование дефектов (вздутия) ангобированной поверхности.
Задача изобретения состоит в повышении качества ангобированной поверхности керамических изделий.
Технический результат достигается тем, что в ангобе, содержащем светложгущуюся глину, кварцевый песок, стеклобой, мел, компоненты находятся при следующем соотношении, мас.%: светложгущаяся глина 53,0-57,0; кварцевый песок 16,0-18,0; стеклобой 26,0-28,0; мел 0,5-1,0.
В таблице приведены составы ангоба.
Таблица
Компоненты
Состав, мас.%:
1
2
3
Светложгущаяся глина
53,0
55,5
57,0
Кварцевый песок
18,0
17,0
16,0
Стеклобой
28,0
27,0
26,0
Мел
1,0
0,5
1,0
В составе ангоба могут быть использованы любые светложгущиеся глины. Рекомендуется использовать глину Веселовского месторождения. Может быть использован бой любых бесцветных или белых глушеных силикатных стекол (оконное листовое, тарное, светотехническое, оптическое и т.д.), взятый в любых соотношениях.
2
Компоненты дозируют в требуемых количествах и размалывают до получения порошков с удельной поверхностью 3500-4500 см/г. Затем компоненты смешивают и готовят ангоб с влажностью 23-65%. Ангоб наносят на поверхность керамических изделий и обжигают в интервале температур 870-1030°C. Поверхность ангобированных изделий ровная, гладкая, без вздутий.
Источники информации
1. Госин Н.Я. Производство керамических изделий для облицовки фасадов зданий. - М.: Высш. шк., 1973. - С.24-25.